Copolyuréthane silylé ionique de formule (I) : (I) dans laquelle : - R 1 représente un radical divalent hydrocarboné comprenant de 5 à 45 atomes de carbone, saturé ou insaturé, à chaîne ouverte linéaire ou ramifiée, ou comprenant un ou plusieurs cycles éventuellement aromatiques, et comprenant éventuellement au moins un hétéroatome choisi parmi O, S et N, - R 2 représente un radical divalent hydrocarboné saturé ou insaturé, linéaire ou ramifié comprenant éventuellement un ou plusieurs hétéroatomes, tels que oxygène, azote, soufre, silicium, - A représente un atome d’azote, ou un atome de carbone substitué par un atome d’hydrogène ou un atome de carbone substitué par un radical alkyle comprenant de 1 à 10 atomes de carbone, - R et R’, identiques ou différents, représentent : - chacun un radical divalent hydrocarboné à chaîne ouverte linéaire ou ramifiée, comprenant éventuellement au moins un hétéroatome choisi parmi O et S, ou - R représente une liaison covalente et R’ représente un radical divalent hydrocarboné à chaîne ouverte linéaire ou ramifiée, comprenant éventuellement au moins un hétéroatome choisi parmi O et S, ou - R’ représente une liaison covalente et R représente un radical divalent hydrocarboné à chaîne ouverte linéaire ou ramifiée, comprenant éventuellement au moins un hétéroatome choisi parmi O et S ; de préférence –O–R– répond à la formule : –O–CH(R 0 )–CH 2 –[O–CH(R 0 )–CH 2 ] x –, et/ou –R’–O– répond à la formule : –[CH 2 –CH(R 0 )–O] y –CH 2 –CH(R 0 )–O–, dans lesquelles R 0 est un atome d’hydrogène ou un radical alkyle comprenant un ou deux atomes de carbone, et dans lesquelles x et y, entiers identiques ou différents, sont tels que la masse molaire ou la masse moléculaire moyenne en nombre Mn du radical –O–R–A(R’’–NHR 7 R 8 )–R’–O– va de 190 g/mol à 20000 g/mol, de préférence de 190 g/mol à 5000 g/mol, en particulier de 200 g/mol à 1000 g/mol ; plus préférentiellement –O–R– répond à la formule : –O–CH(R 0 )–CH 2 –[O–CH(R 0 )–CH 2 ] x –, et –R’–O– répond à la formule : –[CH 2 –CH(R 0 )–O] y –CH 2 –CH(R 0 )–O–, - R’’ représente un radical divalent alkylène linéaire ou ramifié, de préférence linéaire, comprenant de 1 à 8 atomes de carbone, de préférence de 1 à 4 atomes de carbone, - R 7 et R 8 , identiques ou différents, représentent chacun un radical alkyle linéaire ou ramifié, de préférence linéaire, comprenant de 1 à 4 atomes de carbone, ou bien R 7 et R 8 forment un hétérocycle à 5 ou 6 chaînons avec l’atome d’azote auxquels ils sont rattachés, et R 7 et R 8 comprennent éventuellement un hétéroatome choisi parmi N, O et S, - R 10 représente un radical divalent hydrocarboné saturé ou insaturé, linéaire ou ramifié comprenant éventuellement un ou plusieurs hétéroatomes, tels que oxygène, azote, soufre, silicium, - R 13 représente la base conjuguée d’un acide HR 13 , HR 13 pouvant être un acide organique ou inorganique, de préférence organique, qui présente un pKa à 25°C inférieur à 6, de préférence inférieur ou égal à 5, plus préférentiellement compris entre -15 et 5,5, encore plus préférentiellement compris entre -3,0 et 5,0, - m et n, identiques ou différents, sont chacun un nombre entier supérieur ou égal à 1, tels que le rapport n/m est compris dans un domaine allant de 0,04 à 20, de préférence de 0,06 à 13, plus préférentiellement de 0,08 à 5, et encore plus préférentiellement de 0,10 à 1, - t est un nombre entier égal à 0 ou 1, de préférence égal à 0, - u est un nombre entier supérieur ou égal à 0, de préférence égal à 0 ou 1, plus préférentiellement égal à 0, - m, n, t et u étant en outre tels que la masse moléculaire moyenne en nombre Mn du copolyuréthane silylé ionique de formule (I) est comprise dans un domaine allant de 1500 à 50000 g/mol, de préférence de 3000 g/mol à 30000 g/mol, - f représente un radical de formule (II) : (II) dans laquelle : - R 3 représente un radical divalent alkylène linéaire ou ramifié comprenant de 1 à 6 atomes de carbone, de préférence de 1 à 3 atomes de carbone, - R 4 représente un radical alkyle linéaire ou ramifié comprenant de 1 à 4 atomes de carbone, et lorsque p est égal à 2, les radicaux R 4 sont identiques ou différents, - R 5 représente un radical alkyle linéaire ou ramifié comprenant de 1 à 4 atomes de carbone, un radical alkylcarbonyl comprenant de 2 à 8 atomes de carbone, ou un radical dialkylimino comprenant de 3 à 8 atomes de carbone, et lorsque p est égal à 0 ou 1, les radicaux R 5 sont identiques ou différents, deux groupements OR 5 pouvant être engagés dans un même cycle, de préférence R 5 représente un radical alkyle linéaire ou ramifié comprenant de 1 à 4 atomes de carbone, - X représente un radical divalent choisi parmi –NR 6 –, –NH– et –S–, - R 6 représente un radical hydrocarboné comprenant de 1 à 20 atomes de carbone, saturé ou insaturé, à chaîne ouverte linéaire ou ramifié, ou comprenant un ou plusieurs cycles éventuellement aromatiques, et pouvant également comprendre un ou plusieurs hétéroatomes, de préférence R 6 représente un radical alkyle linéaire ou ramifié comprenant de 1 à 20 atomes de carbone, et - p est un nombre entier égal à 0, 1 ou 2, de préférence égal à 0 ou 1. Copolyuréthane silylé ionique selon la revendication 1, dans lequel f représente un radical de formule (II) dans laquelle : - R 3 représente un radical divalent alkylène linéaire ou ramifié comprenant de 1 à 3 atomes de carbone, de préférence n-propylène ; - R 5 représente un radical méthyle ou éthyle, de préférence méthyle ; - X représente un radical divalent –NR 6 –, - R 6 représente un radical alkyle linéaire ou ramifié comprenant de 1 à 4 atomes de carbone, de préférence n-butyle, et - p est égal à 0. Copolyuréthane silylé ionique selon la revendication 1 ou 2, dans lequel le radical R 1 est choisi parmi les radicaux ci-après dont les formules font apparaître les valences libres : - le radical divalent dérivé de l’isophorone diisocyanate (IPDI) : - les radicaux divalents dérivés des isomères 4,4’- et 2,4’-dicyclohexylméthane diisocyanate (HMDI) : - les radicaux divalents dérivés des isomères 2,4- et 2,6- toluène diisocyanate (TDI) : - les radicaux divalents dérivés des isomères 4,4’- et 2,4’- du diphénylméthane diisocyanate (MDI) : - le radical divalent dérivé de l’hexaméthylène diisocyanate (HDI) : – (CH 2 ) 6 – - le radical divalent dérivé du m-xylylène diisocyanate (m-XDI) : - le radical divalent dérivé d’un allophanate d’hexaméthylène diisocyanate (HDI) de formule (III) : (III) dans laquelle : - i est un nombre entier allant de 2 à 5 ; - j est un nombre entier allant de 1 à 2 ; - R 11 représente un radical hydrocarboné, saturé ou insaturé, cyclique, linéaire ou ramifié, comprenant de 6 à 14 atomes de carbone ; - R 12 représente un groupe divalent propylène ; - i, j, R 11 et R 12 étant tels que l'allophanate d’hexaméthylène diisocyanate correspondant à la formule (III) comprend une teneur en groupe isocyanate NCO allant de 12 à 14% en poids par rapport au poids dudit allophanate. Copolyuréthane silylé ionique selon l’une quelconque des revendications 1 à 3, dans lequel : - R 2 représente un radical dérivé d’un polyéthylène glycol de formule : ou d’un polypropylène glycol de formule : , de préférence d’un polypropylène glycol , et - q représente un entier tel que la masse molaire moyenne en nombre du radical R 2 va de 500 g/mol à 20000 g/mol, de préférence de 3000 g/mol à 14000 g/mol. Copolyuréthane silylé ionique selon l’une quelconque des revendications 1 à 4, dans lequel : - A représente un atome d’azote, - –O–R– répond à la formule : –O–CH(CH 3 )–CH 2 –[O–CH(CH 3 )–CH 2 ] x –, et –R’–O– répond à la formule : –[CH 2 –CH(CH 3 )–O] y –CH 2 –CH(CH 3 )–O–, dans lesquelles x et y sont de préférence égaux à 0, - R’’ représente un radical divalent alkylène linéaire comprenant de 2 à 4 atomes de carbone, de préférence 3 atomes de carbone, - R 7 et R 8 sont identiques et représentent un radical méthyle, éthyle, propyle ou butyle, de préférence méthyle ou éthyle, plus préférentiellement méthyle, et - t et u sont égaux à 0. Copolyuréthane silylé ionique selon l’une quelconque des revendications 1 à 5, dans lequel R 13 est tel que l’acide de formule HR 13 est un acide carboxylique ou sulfonique qui présente un pKa à 25°C compris entre -15 et 5,5, préférentiellement entre -3,0 et 5,0. Procédé de préparation du copolyuréthane silylé ionique tel que défini dans l’une quelconque des revendications 1 à 6, comprenant les étapes séquentielles : (i) de formation d'un copolyuréthane à terminaisons –NCO de formule (IV) : (IV) par mise en œuvre d'une réaction de polyaddition entre : - un polyisocyanate de formule (IVa) : OCN-R 1 -NCO, - un polymère polyol de formule (IVb) : H-OR 2 -OH, et - un polyol ramifié avec au moins une amine tertiaire de formule (IVc) : (IVc) (ii) de réaction du copolyuréthane de formule (IV) avec un acide de formule HR 13 pour former un copolyuréthane ionique à terminaisons –NCO de formule (V) : (V) et (iii) de réaction du copolyuréthane de formule (V) avec un composé silylé de formule (IIa) : (IIa). Composition comprenant le copolyuréthane silylé ionique tel que défini dans l’une quelconque des revendications 1 à 6. Composition selon la revendication 8, comprenant en outre une charge. Composition selon la revendication 9, dans laquelle la teneur en copolyuréthane silylé ionique est comprise entre 10 % et 50 % en poids et la teneur en charge est comprise entre 20 % et 60 % en poids, les pourcentages en poids étant par rapport au poids total de la composition. Utilisation de la composition selon l’une quelconque des revendications 8 à 10, en tant qu’adhésif et/ou mastic.